【事件の表示】
　平成　８年特許願第２４７１４６号「熱硬化性感光材料」拒絶査定不服審判事件〔平成１０年　３月１０日出願公開、特開平１０−　６９０７８〕について、次のとおり審決する。
【結　論】
　本件審判の請求は、成り立たない。
【理　由】
１．手続の経緯・本願発明
　本願は、平成８年８月２９日の出願であって、その請求項１に係る発明は、その明細書及び図面の記載からみて、その特許請求の範囲の請求項１に記載された事項により特定されるものと認める。
「下記一般構造式（１）
【化１】
 
（式中、フェノール性水酸基の水素原子は、１，２−ナフトキノンジアジド−４−および／または−５−スルホン酸エステル残基により全体として平均３〜２７モル％の割合で置換されており、そしてｍは０〜３の正数である。）で示される繰り返し単位を有する、重量平均分子量が１０００〜３００００の樹脂１００重量部に対して、下記一般式（２）
【化２】
 
（式中、Ｘ1 〜Ｘ6 はそれぞれ、水素原子または−ＣＨ2 ＯＹ（Ｙは、水素原子または炭素原子数１〜６の直鎖状または分岐状のアルキル基を示す。）を示す。）で示されるメラミン系化合物を５重量部〜３０重量部の割合で含有し、さらにこれらを溶解する溶剤を含む、ことを特徴とする熱硬化性感光材料。」（以下「本願請求項１に係る発明」という。）
　
２．引用刊行物記載の発明
　原査定の拒絶の理由に引用された、刊行物１ないし４には下記の事項がそれぞれ記載されている。
　
刊行物１：特開平６−２４２６０２号公報（拒絶理由の引用文献８）の記載事項
（１）「下記式（１）で示される１又は２以上の繰り返し単位を有し、ポリスチレン換算重量平均分子量が１０００〜１００００であるノボラック樹脂の水酸基の水素原子を水素一原子当り０．０３〜０．２７モルの割合で１，２−ナフトキノンジアジドスルホニル基で置換したノボラック樹脂をアルカリ可溶性樹脂及び感光剤として使用したことを特徴とするレジスト組成物。
【化１】
（但し、ｎは１〜４の整数、ｍは０〜３の整数を示す。）」（【請求項１】）
（２）「本発明は、アルカリ可溶性樹脂と感光剤との両方の性能を兼備したノボラック樹脂を主成分とし、均一性に優れ、高感度・高解像度で、耐熱性、残膜性に優れたポジ型レジストとして好適に用いられるレジスト組成物に関する。」（【０００１】）
（３）「１，２−ナフトキノンジアジドスルホニル基を導入したノボラック樹脂が、アルカリ可溶性樹脂及び感光剤として作用し、一成分系レジスト組成物とすることが可能であると共に、該ノボラック樹脂を主成分としたレジスト組成物が、均一性に優れ、高感度・高解像度で、耐熱性、残膜性に優れたレジスト皮膜を与えることを知見した。」（【０００４】）
（４）「ポリスチレン換算重量平均分子量Ｍwが１０００〜１００００という比較的低分子量のノボラック樹脂を用いるにも拘らず、低分子カット等の追加工程を入れなくても、耐熱性に優れたレジスト皮膜が調製できる。これは、ノボラック樹脂を直接１，２−ナフトキノンジアジドスルホン酸部分エステル化する際に、合成したノボラック樹脂の低分子成分のみが優先的にエステル化され、これが感光剤となるため、成膜成分であるノボラック樹脂を低分子カットしたものと同等以上の効果を有していると考えられる。更に、本発明によるレジスト組成物では、ノボラック樹脂と感光剤が一体となっているため、露光するまでは平均分子量が小さい。従って、高解像度が保たれるにも拘らず、現像時のアゾカップリング反応等により、現像後は架橋反応を起して高分子量化することができる。その結果、形成されたパターンは非常に高い耐熱性を有している。このように本発明では高解像度と耐熱性を同時に実現できる。」（【０００６】【０００７】）
（５）「１，２−ナフトキノンジアジドスルホニル基の導入に用いる１，２−キノンジアジド化合物としては、１，２−ナフトキノンジアジド−４−スルホン酸エステル、１，２−ナフトキノンジアジド−５−スルホン酸エステル等が挙げられる。」（【００１７】）
（６）「１，２−ナフトキノンジアジドスルホニル基を導入したノボラック樹脂を１５〜６０重量％となるように溶剤に溶解させ」（【００２０】）
　
（刊行物１記載の発明）
　上記の記載事項から刊行物１には、以下の発明（以下、「刊行物１記載の発明」という。）が記載されている。
「下記式（１）で示される１又は２以上の繰り返し単位を有し、ポリスチレン換算重量平均分子量が１０００〜１００００であるノボラック樹脂の水酸基の水素原子を水素一原子当り０．０３〜０．２７モルの割合で１，２−ナフトキノンジアジドスルホニル基で置換したノボラック樹脂をアルカリ可溶性樹脂及び感光剤として含有し、さらにこれを溶解する溶剤を含むレジスト組成物。
【化１】
（但し、ｎは１〜４の整数、ｍは０〜３の整数を示す。）」
 　
刊行物２：特開平７−６４２８９号公報（拒絶理由の引用文献１）の記載事項
（１）「アルカリ可溶性樹脂、感光剤として１，２−ナフトキノンジアジドスルホン酸エステル、熱硬化剤としてパターニング後の加熱処理により耐熱性及び耐薬品性を付与させる熱硬化剤並びに溶媒からなる熱硬化型ポジ型感光性組成物において、該溶媒の主成分が乳酸アルキルエステル及びプロピレングリコールモノアルキルエーテルの混合物であることを特徴とする熱硬化型ポジ型感光性組成物。 」（【請求項１】）
（２）「熱硬化剤が下記一般式（３）に示される構造単位からなる硬化剤又はエポキシ系硬化剤から少なくとも１種以上選択されたものであることを特徴とする請求項１に記載の熱硬化型ポジ型感光性組成物。
【化３】
［式中、Ｗは−ＮＹ5Ｙ6｛Ｙ5及びＹ6はそれぞれ水素又は−ＣＨ2ＯＺ（Ｚは水素又は炭素数１ないし６のアルキル基を示す。）を示す。｝又はフェニル基を示し、Ｙ1ないしＹ4はそれぞれ水素又は−ＣＨ2ＯＺ（Ｚは水素又は炭素数１ないし６のアルキル基を示す。）を示す。］」（【請求項３】）
（３）「薄膜磁気ヘッド用層間絶縁膜等はパターニング、熱硬化後形成される凹凸形状を利用できるものである。・・・特に、耐薬品性、耐熱性等の耐久性については同等又はより厳しい仕様になると予想できる。」（【０００４】）
（４）「本発明のポジ型感光性組成物においては、樹脂と感光剤、樹脂と熱硬化剤との組成比は、特性を維持できる範囲内で種々変化させることが可能であるが、例えば、熱硬化剤は固形分に対して５〜３０重量％、感光剤は固形分に対して１０〜３０重量％が良好である。この範囲内では、平坦性能に加えて、密着性、透明性、硬化による耐熱性、耐薬品性、レジスト機能及びレンズ特性が良好な安定した系を維持できる。」（【００４４】）
（５）「熱硬化剤は耐熱性、耐薬品性を付与するために必要である。」（【００４６】）
（６）「薄膜磁気ヘッド製造時における凹凸を有する基板上での塗布、加工処理に使用する感光性組成物として好適に使用できるものである。」（【００７３】）
 　
刊行物３：特開平６−４３６３７号公報（拒絶理由の引用文献３）の記載事項
（１）「アルカリ可溶性樹脂と架橋剤を含む樹脂組成物及びキノンジアジド化合物を含有するポジ型レジスト組成物を基体に塗布後、マスクを通して露光し、該露光部を現像除去してポジ型レジストパターンを形成させ、次いで、形成されたポジ型レジストパターンを硬化させることからなるパターンの保持方法。」（【請求項１】）
（２）「耐溶剤性、基体との密着性、耐エッチング性及び耐熱性等の諸性能に優れたポジ型パターンの、工業的有利な保持方法を提供する。」（【０００３】）
（３）「架橋剤としては、・・・例えば下式
【化１】
〔式中、Ｚは−ＮＲ1 Ｒ2 又はフェニル基を表わす。Ｒ1 〜Ｒ6 はこれらの中、少なくとも１つが−（ＣＨ2 ）ｓＯＨ又は−（ＣＨ2 ）ｓ ＯＲ7 を表わすという条件付きで各々、水素原子、−（ＣＨ2 ）ｓ ＯＨ又は−（ＣＨ2 ）ｓＯＲ7 を表わす。Ｒ7 は低級アルキル基を表わす。ｓは１〜４の整数を表わす。〕で示される化合物」（【０００７】【０００８】）
　
刊行物４：特開平７−１２０９１４（拒絶理由の引用文献６）の記載事項
（１）「ノボラック樹脂と、ナフトキノンジアジドスルホン酸エステルを主成分とする感光剤と、メラミン誘導体および／またはグアナミン誘導体からなる密着増強剤とを含有してなることを特徴とする、ポジ型ホトレジスト組成物。」（【請求項１】）
（２）「前記密着増強剤が、下記一般式（１）で示される化合物からなる、請求項１記載のポジ型ホトレジスト組成物。
【化１】
　式中、Ｘは−ＮＲ5 Ｒ6 、置換もしくは未置換のフェニル基または炭素数１〜８の炭化水素基を示し、Ｒ1 〜Ｒ6 はそれぞれ独立して−Ｈ、−ＣＨ2 ＯＨまたはＣＨ2 ＯＲ7 を示し、Ｒ7 は炭素数１〜６の直鎖状もしくは分枝した炭化水素基または−Ｒ8 ＯＣＯＣＲ9 ＝ＣＲ10Ｒ11を示し、Ｒ8 は炭素数１〜４の直鎖状もしくは分枝したアルキレン基を示し、Ｒ9 〜Ｒ11はそれぞれ独立して−Ｈまたは炭素数１〜４の直鎖状または分枝したアルキル基を示す。」（【請求項２】）
 　
 ３．対比・判断
　本願請求項１に係る発明と刊行物１記載の発明とを比較する。
（ア）刊行物１記載の発明の式（１）においてｎを１としたものは、本願発明の一般構造式（１）に該当する。
（イ）刊行物１記載の発明は、１，２−ナフトキノンジアジドスルホニル基の置換前のノボラック樹脂のポリスチレン換算重量平均分子量が１０００〜１００００である。上記残基の置換により上記分子量は大きくなるが、上限の重量平均分子量１００００において水素一原子当たり上限の０．２７モルの割合で置換されたとしても、置換後の重量平均分子量は３００００以下となる。また、本願請求項１に係る発明の重量平均分子量は測定法が明細書中に記載されず、ポリスチレン換算重量平均分子量であるか不明であるが、分子量分布を有する高分子化合物の平均分子量を刊行物１に記載されるようにゲルパーミエーションクロマトグラフィーで測定し、標準ポリスチレンの検量線を用いて換算して求めることは通常行われる方法であることから、本願明細書に測定法が記載されていない以上、この通常の方法により測定された値と解釈するのが適当である。したがって、刊行物１記載の発明の１，２−ナフトキノンジアジドスルホニル基で置換したノボラック樹脂の重量平均分子量の範囲は、１０００〜３００００の範囲に含まれる範囲を有しているといえる。
（ウ）刊行物１記載の発明の「水素一原子当たり０．０３〜０．２７モルの割合」は、モル％で表せば、本願請求項１に係る発明の「全体として平均３〜２７モル％の割合」に相当する。
（エ）刊行物１には、「１，２−ナフトキノンジアジドスルホニル基で置換したノボラック樹脂」は、１，２−ナフトキノンジアジド−４−スルホン酸エステル、１，２−ナフトキノンジアジド−５−スルホン酸エステル等で置換したものであることが記載されている。
（オ）刊行物１記載の発明の「レジスト組成物」も本願発明の「熱硬化性感光材料」も、いずれも感光材料である。
　したがって、両者の間には下記のような一致点及び相違点がある。
　
（一致点）
　「　下記一般構造式（１）
【化１】
 
（式中、フェノール性水酸基の水素原子は、１，２−ナフトキノンジアジド−４−、または−５−スルホン酸エステル残基により全体として平均３〜２７モル％の割合で置換されており、そしてｍは０〜３の正数である。）で示される繰り返し単位を有する、重量平均分子量が１０００〜３００００の樹脂とこれを溶解する溶剤を含む感光材料である点。
　
（相違点）
　本願請求項１に係る発明は、熱硬化剤として、一般式（２）で示されるメラミン系化合物を樹脂１００重量部に対して、５重量部〜３０重量部の割合で含有しているのに対して、刊行物１には、熱硬化剤を含有させることは記載されていない点。
 　
 ４．判断
　上記相違点について検討すると、刊行物２〜４に記載されるように、アルカリ可溶性樹脂であるノボラック樹脂と感光剤とからなるポジ型感光性樹脂組成物に本願発明の一般式（２）に該当する熱硬化剤を含有させパターン形成後、加熱することで架橋硬化させ耐熱性、耐薬品性等を有するパターンを形成する熱硬化型感光材料は周知であり、また、刊行物２には、樹脂と熱硬化剤との組成比は、特性を維持できる範囲内で種々変化させることが可能であり、熱硬化剤は固形分に対して５〜３０重量％含有させることが記載されている。刊行物１記載のポジ型感光性樹脂組成物は、熱硬化剤を含有しないが、現像時のアゾカップリング反応等により、現像後は架橋反応を起して高分子量化することができ、形成されたパターンは非常に高い耐熱性を有しているものであることが記載されており、更に耐熱性を向上させ、耐薬品性を有するものとするために、刊行物１記載の発明に刊行物２〜４に記載されたメラミン系化合物を含有させ、その際に、求められる特性を満足する範囲で熱硬化剤の配合量を決定し、５重量部〜３０重量部とすることは当業者が容易になし得たものといえる。また、その効果について検討すると、高感度で解像性に優れる点は、刊行物１の記載から予測し得るものであるし、さらにメラミン系化合物を硬化剤として含有させることで、硬化がより促進され耐熱性、耐薬品性が優れたものとなることは、刊行物２〜４の記載から予測し得るものである。
　
５．むすび
　以上のとおり、本願請求項１に係る発明は、引用刊行物１ないし４に記載された発明に基づいて当業者が容易に発明をすることができたものであるから、特許法第２９条第２項の規定により特許を受けることができない。
  よって、結論のとおり審決する。